КЕРАМИЧЕСКАЯ МАССА ДЛЯ ИЗГОТОВЛЕНИЯ ИЗРАЗЦОВ
CERAMIC MASS FOR MANUFACTURING DUTCH TILES

Изобретение касается производства печных изразцов.
Известна керамическая масса для изготовления изразцов, включающая, вес.ч.: тугоплавкая (Летгайнская) глина 2-16; молотый шамот 1-15 [1].
Задачей изобретения является повышение термостойкости изразцов.
Технический результат достигается тем, что керамическая масса для изготовления изразцов, включающая глину, молотый шамот, дополнительно содержит молотый кварцевый песок, молотый волластонит и кремнегель при следующем соотношении компонентов, вес.ч.: глина 100; молотый шамот 20-25; молотый кварцевый песок 10-15; молотый волластонит 20-25; кремнегель 2-3.
В таблице приведены составы керамической массы, а также термостойкость полученных из нее изразцов.
Таблица
Компоненты
Составы, вес.ч.
1
2
Глина
100
100
Молотый шамот
20
25
Молотый кварцевый песок
15
10
Молотый волластонит
25
20
Кремнегель
2
3
Термостойкость (нагрев до 200°C - охлаждение в воде), циклы
~40
~40
2
2
2
3
2
3
2
2
Для приготовления керамической массы используют, например: глину Веселовского месторождения, характеризующуюся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; п.п.п. 8,5-10,1; кремнегель, полученный любым способом.
Компоненты дозируют в требуемых количествах и загружают в шаровые мельницы и размалывают до остатка не более 15% на сетке №008. Полученную массу увлажняют до 19-25% и формуют из нее изразцы, которые сушат до влажности не более 6% и обжигают при температуре 1200-1250°C. Затем на поверхность изразцов наносят слой глазури и обжигают вторично при температуре 900-1050°C.
Источник информации
1. Гехт Г. Керамика: - Л.-М.: Главная редакция химической литературы, 1938. - С.248.